(57)【特許請求の範囲】
【請求項１】
次工程で筒状ワークに形成される時の筒状ワークの軸方向における所定部位に配置される第１ブランク材に隣接して、強度および板厚が該第１ブランク材と略等しく、かつ、焼入れ性が上記第１ブランク材より高い第２ブランク材を配置し、上記軸方向に対して斜めのみで構成される上記両ブランク材同士の溶接線にて上記両ブランク材同士を溶接するブランク材溶接工程と、
上記ブランク材溶接工程にて溶接された溶接ブランク材の端面部同士を溶接して、筒状ワークを形成する筒状ワーク形成工程と、
上記筒状ワーク形成工程にて形成された筒状ワークを当該ワークの焼入れ温度以上に加熱するワーク加熱工程と、
上記ワーク加熱工程により焼入れ温度以上に加熱されたワークに曲げ成形を行なう曲げ成形工程と、
上記曲げ成形工程後に上記ワークを冷却して焼入れを行なう焼入れ工程と、
を備えたことを特徴とする
車体閉断面構造部材の製造方法。
【請求項２】
上記曲げ成形工程における曲げ成形は、ワークの曲げ内側となる部分に圧縮応力を付与することを特徴とする
請求項１記載の車体閉断面構造部材の製造方法。
【請求項３】
上記両ブランク材は共に鉄系材料から成ることを特徴とする
請求項１または２記載の車体閉断面構造部材の製造方法。
【請求項４】
上記第２ブランク材には、焼入れ性を向上し得る合金元素が上記第１ブランク材より多く含有されたことを特徴とする
請求項３記載の車体閉断面構造部材の製造方法。
【請求項５】
上記第１ブランク材は上記筒状ワークの軸方向における中間部に配置されると共に、
上記第２ブランク材は上記筒状ワークの軸方向両側のそれぞれの部位に、車体他部材との各接合部が設けられたことを特徴とする
請求項１〜４の何れか１に記載の車体閉断面構造部材の製造方法。
【請求項６】
焼入れ性が低い複数の第１ブランク材を、上記筒状ワークの軸方向中間に離間させて配置すると共に、
焼入れ性が高い第２ブランク材は、離間させた第１ブランク材相互間と、筒状ワークの軸方向両側とに配置されたことを特徴とする
請求項１〜４の何れか１に記載の車体閉断面構造部材の製造方法。
【発明の詳細な説明】
【技術分野】
【０００１】
この発明は、テーラードブランク材を用いてセンタピラーやフロントサイドフレーム等の車体閉断面構造部材を製造するような車体閉断面構造部材の製造方法に関する。
【背景技術】
【０００２】
従来、車体閉断面構造部材を製造する場合には、断面ハット形状に板金プレスした２部材を接合して閉断面を備えた車体用構造部材が製造されるのが一般的である。  
この板金プレスの２部材から成る車体閉断面構造部材を、車体の一部に採用する場合、高い強度が要求されない部位と、充分な高強度が要求される部位とがあるが、板金プレスの２部材共に、必要強度に合わせて形成されていた関係上、重量増加およびコストアップを招く問題点があった。
【０００３】
一方、特許文献１，２に開示されているように、テーラードブランク材を用いて構造部材を製造する方法が既に発明されている。
【０００４】
特許文献１に開示されたテーラードブランクプレス成形品の製造方法は、鉄系材料に焼入れ性を高め得る量の合金元素を添加した鋼性からなる第１の金属素材と、焼入れ性を高め得る量の合金元素を添加していない鉄系材料からなる第２の金属素材とを準備し、これら第１および第２の金属素材の材質および／または板厚を異ならせ、両金属素材を溶接して、これら両金属素材が一体化された連結基板（テーラードブランク）を形成した後に、該連結基板を第１の金属素材にとって焼入れ可能な温度領域まで加熱し、加熱後の連結基板をプレス加工し、第１の金属素材に対する焼入れと、連結基板のプレス成形とを同時に行なって、断面ハット形状のプレス成形品を形成するものである。
【０００５】
この特許文献１に開示された従来方法によれば、焼入れの有無（焼入れ性を高め得る合金元素の含有、非含有）により連結基板に対して強度差を付与することができる利点があるが、この従来方法により形成されたプレス成形品は閉断面構造部材となる筒状ワークを形成するものではなく、また車体閉断面構造部材に必要な曲げ成形を施すものでもないので、曲げ成形時の技術的課題の開示が全くないものである。
【０００６】
筒状ワークを曲げ成形する場合、テーラードブランク材を筒状と成したテーラードチューブの場合には、材厚および材質の差異により局部的に強度が異なる関係上、曲げ成形時において曲げ内側に強度が低い部分が位置すると、圧縮応力により座屈が発生したり、または、シワが形成される問題点があり、逆に、曲げ成形時において曲げ外側に強度が低い部分が位置すると、引っ張り応力の作用により該部に亀裂が発生する問題点がある。  
上記特許文献１に開示された従来方法においては、このような曲げ成形時の技術的課題については何等記載されていない。
【０００７】
また、特許文献２に開示されたテーラードチューブの製造方法は、材質と肉厚との一方または両方が異なる複数の鋼板（テーラードブランク）をテーラード溶接してテーラードチューブを製造する方法において、軸方向（テーラードチューブ化された時のチューブの軸方向）に対して斜めとなる溶接線で複数の鋼板をテーラード溶接し、このテーラード溶接時にチューブの軸方向における急激な材質、強度の変化を解消して、一定の溶接条件で溶接を完結することができるように成したものであるが、このテーラードチューブを素材としてハイドロフォーム加工を施して所定形状の鋼部材に製造するものであるから、ハイドロフォーム加工時の外型等の付帯設備が大型化するものである。  
この特許文献２には上述のような板取りの技術思想は開示されているものの、先の特許文献１と同様に、曲げ成形時の技術的課題については何等開示されていない。
【０００８】
【特許文献１】特開２００４−５８０８２号公報
【特許文献２】特開２００４−３１４１０２号公報
【発明の開示】
【発明が解決しようとする課題】
【０００９】
そこで、この発明は、筒状ワークの軸方向における所定部位に配置される第１ブランク材に隣接して、強度および板厚が該第１ブランク材と略等しく、かつ、焼入れ性が第１ブランク材よりも高い第２ブランク材を配置し、上記軸方向に対して斜めのみで構成される両ブランク材同士の溶接線にて両ブランク材同士を溶接し、溶接された溶接ブランク材の端面部同士を溶接して、筒状ワークを形成し、次に、筒状ワークを当該ワークの焼入れ温度以上に加熱し、加熱されたワークに曲げ成形を行なった後に、該ワークを冷却して焼入れを行なう方法により、曲げ成形時における筒状ワーク各部の強度差を小さくすることができ、また加熱されたワークに曲げ成形を行なうことで、曲げ成形性の向上を図ることができ、しかも、曲げ成形後にワークを冷却して焼入れを行ない、強度差を付与することで、車体に要求される必要部位の強度を確保して、衝突変形対応の閉断面構造部材を簡単な方法により製造することができる車体閉断面構造部材の製造方法の提供を目的とする。
【課題を解決するための手段】
【００１０】
この発明による車体閉断面構造部材の製造方法は、次工程で筒状ワークに形成される時の筒状ワークの軸方向における所定部位に配置される第１ブランク材に隣接して、強度および板厚が該第１ブランク材と略等しく、かつ、焼入れ性が上記第１ブランク材より高い第２ブランク材を配置し、上記軸方向に対して斜めのみで構成される上記両ブランク材同士の溶接線にて上記両ブランク材同士を溶接するブランク材溶接工程と、上記ブランク材溶接工程にて溶接された溶接ブランク材の端面部同士を溶接して、筒状ワークを形成する筒状ワーク形成工程と、上記筒状ワーク形成工程にて形成された筒状ワークを当該ワークの焼入れ温度以上に加熱するワーク加熱工程と、上記ワーク加熱工程により焼入れ温度以上に加熱されたワークに曲げ成形を行なう曲げ成形工程と、上記曲げ成形工程後に上記ワークを冷却して焼入れを行なう焼入れ工程と、を備えたものである。
【００１１】
上記構成によれば、ブランク材溶接工程で、軸方向の所定部位に配置される第１ブランク材に隣接して、強度、板厚が該第１ブランク材と同等かつ焼入れ性が高い第２ブランク材を配置して、上記軸方向に対して斜めのみで構成される両ブランク材同士の溶接線にて、これら両ブランク材同士が溶接される。
【００１２】
次の筒状ワーク形成工程で、上記ブランク材溶接工程にて溶接された溶接ブランク材の端面部同士を溶接して、筒状ワーク（いわゆるテーラードチューブ）が形成される。  
次のワーク加熱工程で、筒状ワーク形成工程にて成形された筒状ワークが当該ワークの焼入れ温度以上に加熱される。  
次の曲げ成形工程で、ワーク加熱工程により焼入れ温度以上に加熱されたワークが曲げ成形される。  
次の焼入れ工程で、曲げ成形工程後に上記ワークが冷却され焼入れが行なわれる。
【００１３】
このように、第１ブランク材と第２ブランク材との強度、板厚を略等しく成して筒状ワークを形成するので、曲げ成形時における筒状ワーク各部の強度差を小さくすることができる。  
また、加熱されたワークに対して曲げ成形を行なうので、曲げ成形性の向上を図ることができる。
【００１４】
さらに、第１ブランク材と第２ブランク材とは斜めのみの溶接線で溶接されているので、筒状ワークの軸方向における強度の急変がなく、しかも、曲げ成形後にワークを冷却して焼入れを行なって、強度差を付与するので、車体に要求される必要部位の強度を確保した衝突変形対応の閉断面構造部材を簡単に製造することができ、ハイドロフォーム加工と比較して、付帯設備の大型化を招くこともない。
【００１５】
この発明の一実施態様においては、上記曲げ成形工程における曲げ成形は、ワークの曲げ内側となる部分に圧縮応力を付与するものである。  
【００１６】
上記構成によれば、次の如き効果がある。  
すなわち、従来の材質や板厚が異なる筒状ワーク（テーラードチューブ）の場合には、部位的に強度差があるため、この筒状ワークを曲げ成形すると、曲げ内側に強度が低い部分が位置すると、圧縮応力により座屈が発生するが、この実施態様においては、第１ブランク材と第２ブランク材との強度、板厚を略等しく成したので、筒状ワーク各部の強度差が小さくなって、このような曲げ成形時の曲げ内側部への座屈発生を防止することができる。
【００１７】
この発明の一実施態様においては、上記両ブランク材は共に鉄系材料から成るものである。  
上記構成によれば、押出しによる閉断面成形が困難である鉄系材料から成るワークであっても、所望の閉断面構造部材を簡単な方法によって製造することができる。
【００１８】
この発明の一実施態様においては、上記第２ブランク材には、焼入れ性を向上し得る合金元素が上記第１ブランク材より多く含有されたものである。
【００１９】
上述の焼入れ性を向上し得る合金元素としては、Ｃ（炭素）、Ｓｉ（ケイ素）、Ｍｎ（マンガン）、Ｎｉ（ニッケル）、Ｃｒ（クロム）、Ｔｉ（チタン）、Ｍｏ（モリブデン）、Ｂ（ホウ素）を用いてもよい。  
上記構成によれば、簡単な方法にて第２ブランク材の焼入れ性を、第１ブランク材より高めることができる。
【００２０】
この発明の一実施態様においては、上記第１ブランク材は上記筒状ワークの軸方向における中間部に配置されると共に、上記第２ブランク材は上記筒状ワークの軸方向両側のそれぞれの部位に、車体他部材との各接合部が設けられたものである。  
上記構成によれば、車体他部材に対する各接合部の強度（接合強度）を確保することができる。
【００２１】
この発明の一実施態様においては、焼入れ性が低い複数の第１ブランク材を、上記筒状ワークの軸方向中間に離間させて配置すると共に、焼入れ性が高い第２ブランク材は、離間させた第１ブランク材相互間と、筒状ワークの軸方向両側とに配置されたものである。  
上記構成によれば、複数の第１ブランク材と複数の第２ブランク材とで車体閉断面構造部材を構成することができるので、車体の衝突変形に対する対応性、凡用性の向上を図ることができる。
【発明の効果】
【００２２】
この発明によれば、筒状ワークの軸方向における所定部位に配置される第１ブランク材に隣接して、強度および板厚が該第１ブランク材と略等しく、かつ、焼入れ性が第１ブランク材よりも高い第２ブランク材を配置し、上記軸方向に対して斜めのみで構成される両ブランク材同士の溶接線にて両ブランク材同士を溶接し、溶接された溶接ブランク材の端面部同士を溶接して、筒状ワークを形成し、次に、筒状ワークを当該ワークの焼入れ温度以上に加熱し、加熱されたワークに曲げ成形を行なった後に、該ワークを冷却して焼入れを行なう方法であるから、曲げ成形時における筒状ワーク各部の強度差を小さくすることができ、また加熱されたワークに曲げ成形を行なうことで、曲げ成形性の向上を図ることができ、しかも、曲げ成形後にワークを冷却して焼入れを行ない、強度差を付与することで、車体に要求される必要部位の強度を確保して、衝突変形対応の閉断面構造部材を簡単な方法により製造することができる効果がある。
【発明を実施するための最良の形態】
【００２３】
曲げ成形時の筒状ワーク各部の強度差を小さくし、曲げ成形性の向上を図ると共に、曲げ成形後にワークを冷却して焼入れを行ない、強度差を付与して、車体に要求される必要部位の強度を確保し、衝突変形に対応した閉断面構造部材を簡単に製造するという目的を、次工程で筒状ワークに形成される時の筒状ワークの軸方向における所定部位に配置される第１ブランク材に隣接して、強度および板厚が該第１ブランク材と略等しく、かつ、焼入れ性が上記第１ブランク材より高い第２ブランク材を配置し、上記軸方向に対して斜めのみで構成される上記両ブランク材同士の溶接線にて上記両ブランク材同士を溶接するブランク材溶接工程と、上記ブランク材溶接工程にて溶接された溶接ブランク材の端面部同士を溶接して、筒状ワークを形成する筒状ワーク形成工程と、上記筒状ワーク形成工程にて形成された筒状ワークを当該ワークの焼入れ温度以上に加熱するワーク加熱工程と、上記ワーク加熱工程により焼入れ温度以上に加熱されたワークに曲げ成形を行なう曲げ成形工程と、上記曲げ成形工程後に上記ワークを冷却して焼入れを行なう焼入れ工程と、を備える、という構成にて実現した。
【実施例１】
【００２４】
この発明の一実施例を以下図面に基づいて詳述する。   
図面は車体閉断面構造部材の一例として車体のセンタピラーの製造方法を示し、図１に示す工程図のブランク材溶接工程Ｓ１で、図２に示すように、軸方向（次工程Ｓ２で筒状ワークに形成される時の筒状ワークの軸方向）における中間部に配置される第１ブランク材１の両側に隣接して第２ブランク材２Ａ，２Ｂを配置し、軸方向に対して斜めのみで構成される上記両ブランク材１，２Ａ，２Ｂ同士の溶接線Ｌ１，Ｌ２にて、これら両ブランク材１，２Ａ，２Ｂ同士をレーザー溶接して、一枚のフラットな溶接ブランク材３を形成する。
【００２５】
ここで、第１ブランク材は三角形状に形成され、一方の第２ブランク材２Ａは直角三角形状に形成され、他方の第２ブランク材２Ｂは略台形状に形成されていて、全体として長方形状の溶接ブランク材３（いわゆるテーラードブランク）を形成するものである。  
また、第１ブランク材１と第２ブランク材２Ａ，２Ｂとは共に強度および板厚が略等しい鉄系材料から構成されると共に、第２ブランク材２Ａ，２Ｂは第１ブランク材１に対して焼入れ性が高くなるように構成されている。
【００２６】
つまり、第２ブランク材２Ａ，２Ｂには、焼入れ性を向上し得る合金元素が上記第１ブランク材１よりも多く含有されている。  
この合金元素としては、Ｃ（炭素）、Ｓｉ（ケイ素）、Ｍｎ（マンガン）、Ｎｉ（ニッケル）、Ｃｒ（クロム）、Ｔｉ（チタン）、Ｍｏ（モリブデン）、Ｂ（ホウ素）のうちの少なくとも１種類を含有させるとよいが、特に、Ｍｏ（モリブデン）やＢ（ホウ素）の含有量を多くすることが効果的である。
【００２７】
なお、図２において、ｘはセンタピラーの車室外側に相当する部分、ｙはセンタピラーの車室内側に相当する部分、ｚはセンタピラーの車幅方向部に相当する部分、ＢＬはベルトラインに相当する部分であって、この実施例では該ベルトラインＢＬより下部にのみ第１ブランク材１を配置している。また、図面においては第１ブランク材１と第２ブランク材２Ａ，２Ｂとを区別するため、図示の便宜上、第１ブランク材１にハッチングを施しているが、このハッチングは断面を示すものではない。
【００２８】
次に、図１の筒状ワーク形成工程Ｓ２で、ブランク材溶接工程Ｓ１にて溶接された溶接ブランク材３の端面部４，５同士を溶接して、図４に示す筒状ワーク６（いわゆるテーラードチューブ）を形成する。  
この場合、図３に示すように溶接ブランク材３に左方、右方、下方の３方向から加圧ローラ７…で加圧力を付加し、溶接ブランク材３の端面部４，５（この実施例では端面）を突き合わせ、レーザビーム（ＬＢ）を用いて該端面部４，５をレーザ溶接して、図４に示す筒状ワーク６を形成するものである。なお、端面部４，５の付き合わせ溶接に代えて、端面部４，５を重ね合わせ溶接してもよい。
【００２９】
図４において、第１ブランク材１は上述の筒状ワーク６の軸方向における中間部に配置されると共に、第２ブランク材２Ａ，２Ｂは該筒状ワーク６の軸方向両側のそれぞれの部位に、車体他部材との各接合部８，９が設けられている。
【００３０】
次に、図１のワーク加熱工程Ｓ３で、筒状ワーク形成工程Ｓ２にて形成された筒状ワーク６を当該ワーク６の焼入れ温度以上に加熱し、次の曲げ成形工程Ｓ４で、ワーク加熱工程Ｓ３により焼入れ温度以上に加熱された筒状ワーク６に曲げ成形を行なう。この場合、筒状ワーク６の曲げ内側となる部分には圧縮応力が付与される。さらに、次の焼入れ工程Ｓ５で、曲げ成形工程Ｓ４後に上述の筒状ワーク６を冷却すなわち急冷して焼入れを行なう。  
上述の各工程Ｓ３，Ｓ４，Ｓ５には、図５に示す押し通し曲げ成形機１０を用いる。
【００３１】
この押し通し曲げ成形機１０は、筒状ワーク６を挟持して図５の矢印方向に送る送り機構１１と、複数のガイドローラ１２…から成り筒状ワーク６の非曲げ側を曲げ成形力と対抗すべく固定する固定治具１３と、筒状ワーク６をその焼入れ温度以上に加熱する加熱手段としての高周波誘導加熱コイル１４と、筒状ワーク６を挟持して任意の３次元方向に曲げ成形可能な可動治具１５とを備えている。  
また、曲げ成形後に筒状ワーク６を急冷して、該ワーク６に焼入れを行なう冷却手段は、図６のａまたは図６のｂのように構成することができる。
【００３２】
図６のａに示す構成は、高周波誘導加熱コイル１４を銅パイプにて構成し、該パイプによる加熱部位よりも後位に対して銅パイプ内の冷却水を噴射する複数の噴射孔１４ａ…を形成し、銅パイプに対して冷却水を供給する冷却水供給ラインには電磁開閉弁（図示せず）を介設したもので、高周波誘導加熱コイル１４による筒状ワーク６の加熱後に、可動治具１５で該筒状ワーク６を曲げ成形し、この曲げ成形後に冷却水供給ラインの電磁開閉弁を開弁して、上記複数の噴射孔１４ａ…から冷却水を噴出し、筒状ワーク６を急冷して、該ワーク６を焼入れするものである。
【００３３】
図６のｂに示す構成は、銅パイプ製の高周波誘導加熱コイル１４とは別体で、かつ該高周波誘導加熱コイル１４の後位に位置する冷却専用のパイプ１６（つまり冷却コイル）を設け、このパイプ１６には該パイプ１６内の冷却水を噴射する複数の噴射孔１６ａ…を形成し、このパイプ１６に対して冷却水を供給する冷却水供給ラインには電磁開閉弁（図示せず）を介設したもので、高周波誘導加熱コイル１４による筒状ワーク６の加熱後に、可動治具１５で該筒状ワーク６を曲げ成形し、この曲げ成形後に冷却水供給ラインの電磁開閉弁を開弁して、上記複数の噴射孔１６ａ…から冷却水を噴出し、筒状ワーク６を急冷して、該ワーク６を焼入れするものである。
【００３４】
ここで、図６のａの構造を採用した場合には、部品点数の削減および装置の簡略化を図ることができ、図６のｂの構造を採用した場合には、冷却専用のパイプ１６の配設位置の自由度向上（換言すれば、焼入れに必要な急冷タイミングの自由度向上）を図ることができる。  
また、ワーク加熱工程Ｓ３における筒状ワーク６の加熱温度は８５０℃以上、１０５０℃以下が望ましい。すなわち、加熱温度が８５０℃未満の場合には、充分な焼入れ効果が得られず、成形品における引張強度の向上が不充分になる。一方、加熱温度が１０５０℃を超過すると、エネルギ消費量が大となるばかりでなく、高温化に伴って金属結晶が粗大化するので、上述の加熱温度つまり焼入れ温度は８５０〜１０５０℃の範囲内が望ましい。
【００３５】
さらに、上述のワーク加熱工程Ｓ３で、筒状ワーク６を加熱し、次の曲げ成形工程Ｓ４で、筒状ワーク６に曲げ成形を行った後においては、焼入れ工程Ｓ５で、直ちに水噴射により筒状ワーク６を急冷して、該筒状ワーク６に対する焼入れを行なう。  
上述の筒状ワーク６の冷却は、Ａ1変態点（残留オーステナイト等を除いて、冷却時にオーステナイトからパーライト変態がほぼ終了する温度）以下に冷却するとよい。
【００３６】
このように、曲げ成形後に筒状ワーク６を冷却して焼入れを行なうので、焼入れ性が低い第１ブランク材１と、焼入れ性が高い第２ブランク材２Ａ，２Ｂとの両者に強度差を付与することができ、車体に要求される必要部位の強度を確保した衝突変形対応の閉断面構造部材を容易に製造することができる。  
この場合、焼入れ性が高い第２ブランク材２Ａ，２Ｂの強度が、焼入れ性の低い第１ブランク材１の強度に対して高くなる。換言すれば、第１ブランク材１の強度は、第２ブランク材２Ａ，２Ｂの強度に対して低くなるので、この第１ブランク材１を脆弱部に設定することができる。
【００３７】
図１に示す各工程Ｓ１〜Ｓ５を経て形成された車体閉断面構造部材は、図７に示すように、上側の接合部９が車体他部材としてのルーフサイドレール１７に接合され、下側の接合部８が車体他部材としてのサイドシル１８に接合されて、センタピラー１９として用いられる。
【００３８】
側面衝突時において、外力が車体外方からセンタピラー１９に作用すると、該センタピラー１９は図７に仮想線で示すように、車室外側の脆弱部（第１ブランク材１の部分ｘ参照）において車室内側に折れ曲がる。この脆弱部（第１ブランク材１参照）は、ベルトラインＢＬより下方に設けられているため、センタピラー１９の折れ曲がり部位はベルトラインＢＬより下方となり、ベルトラインＢＬ付近で折れ曲がる構造のものと比較して、センタピラー１９の車室内側への変形量が小さくなる。
【００３９】
また、車室内側の脆弱部（第１ブランク材１の部分ｙ参照）は、車室外側の脆弱部（第１ブランク材１の部分ｘ参照）に対して広く形成されているので、側突時に車室内側の脆弱部が幅広く潰れて、外力の一部が吸収され、この結果、側突時におけるセンタピラー１９の最大変位量を抑制し、該センタピラー１９の車室内側への移動量を減少することができる。
【００４０】
なお、車体閉断面構造部材を、図７で示したセンタピラー１９以外の他の部位に採用する場合には、当該部位の衝突変形に対応すべく、第１ブランク材１、第２ブランク材２Ａ，２Ｂの形成パターンを図８のａ，ｂ，ｃまたは図示しないその他のパターンに設定することができる。
【００４１】
このように、上記実施例の車体閉断面構造部材の製造方法は、次工程Ｓ２で筒状ワーク６に形成される時の筒状ワーク６の軸方向における所定部位に配置される第１ブランク材１に隣接して、強度および板厚が該第１ブランク材１と略等しく、かつ、焼入れ性が上記第１ブランク材１より高い第２ブランク材２Ａ，２Ｂを配置し、上記軸方向に対して斜めのみで構成される上記両ブランク材１，２Ａ，２Ｂ同士の溶接線Ｌ１，Ｌ２にて上記両ブランク材１，２Ａ，２Ｂ同士を溶接するブランク材溶接工程Ｓ１と、上記ブランク材溶接工程Ｓ１にて溶接された溶接ブランク材３の端面部４，５同士を溶接して、筒状ワーク６を形成する筒状ワーク形成工程Ｓ２と、上記筒状ワーク形成工程Ｓ２にて形成された筒状ワーク６を当該ワーク６の焼入れ温度以上に加熱するワーク加熱工程Ｓ３と、上記ワーク加熱工程Ｓ３により焼入れ温度以上に加熱された筒状ワーク６に曲げ成形を行なう曲げ成形工程Ｓ４と、上記曲げ成形工程Ｓ４後に上記筒状ワーク６を冷却して焼入れを行なう焼入れ工程Ｓ５と、を備えたものである（図１参照）。
【００４２】
この構成によれば、ブランク材溶接工程Ｓ１で、軸方向の所定部位に配置される第１ブランク材1に隣接して、強度、板厚が該第１ブランク材1と同等かつ焼入れ性が高い第２ブランク材２Ａ，２Ｂを配置して、上記軸方向に対して斜めのみで構成される両ブランク材１，２Ａ，２Ｂ同士の溶接線Ｌ１，Ｌ２にて、これら両ブランク材１，２Ａ，２Ｂ同士が溶接される。
【００４３】
次の筒状ワーク形成工程Ｓ２で、上記ブランク材溶接工程Ｓ１にて溶接された溶接ブランク材３の端面部４，５同士を溶接して、筒状ワーク６（いわゆるテーラードチューブ）が形成される。
【００４４】
次のワーク加熱工程でＳ３、筒状ワーク形成工程Ｓ２にて成形された筒状ワーク６が当該ワーク６の焼入れ温度以上に加熱される。
【００４５】
次の曲げ成形工程Ｓ４で、ワーク加熱工程Ｓ３により焼入れ温度以上に加熱された筒状ワーク６が曲げ成形される。
【００４６】
次の焼入れ工程Ｓ５で、曲げ成形工程Ｓ４後に上記筒状ワーク６が冷却され焼入れが行なわれる。
【００４７】
このように、第１ブランク材１と第２ブランク材２Ａ，２Ｂとの強度、板厚を略等しく成して筒状ワーク６を形成するので、曲げ成形時における筒状ワーク６各部の強度差を小さくすることができる。  
また、加熱された筒状ワーク６に対して曲げ成形を行なうので、曲げ成形性の向上を図ることができる。
【００４８】
さらに、第１ブランク材１と第２ブランク材２Ａ，２Ｂとは斜めのみの溶接線Ｌ１，Ｌ２で溶接されているので、筒状ワーク６の軸方向における強度の急変がなく、しかも、曲げ成形後に筒状ワーク６を冷却して焼入れを行なって、強度差を付与するので、車体に要求される必要部位の強度を確保した衝突変形対応の閉断面構造部材を簡単に製造することができ、ハイドロフォーム加工と比較して、付帯設備の大型化を招くこともない。  
加えて、上記曲げ成形工程Ｓ４における曲げ成形は、筒状ワーク６の曲げ内側となる部分に圧縮応力を付与するものである。
【００４９】
この構成によれば、次の如き効果がある。  
すなわち、従来の材質や板厚が異なる筒状ワーク（テーラードチューブ）の場合には、部位的に強度差があるため、この筒状ワークを曲げ成形すると、曲げ内側に強度が低い部分が位置すると、圧縮応力により座屈が発生するが、この実施例においては、第１ブランク材１と第２ブランク材２Ａ，２Ｂとの強度、板厚を略等しく成したので、筒状ワーク６各部の強度差が小さくなって、このような曲げ成形時の曲げ内側部への座屈発生を防止することができる。  
また、上記両ブランク材１，２Ａ，２Ｂは共に鉄系材料から成るものである。
【００５０】
この構成によれば、押出しによる閉断面成形が困難である鉄系材料から成るワークであっても、所望の閉断面構造部材を簡単な方法によって製造することができる。
【００５１】
さらに、上記第２ブランク材２Ａ，２Ｂには、焼入れ性を向上し得る合金元素が上記第１ブランク材１より多く含有されたものである。  
上述の焼入れ性を向上し得る合金元素としては、Ｃ（炭素）、Ｓｉ（ケイ素）、Ｍｎ（マンガン）、Ｎｉ（ニッケル）、Ｃｒ（クロム）、Ｔｉ（チタン）、Ｍｏ（モリブデン）、Ｂ（ホウ素）のうちの少なくとも１つを用いることができる。
【００５２】
この構成によれば、簡単な方法にて第２ブランク材２Ａ，２Ｂの焼入れ性を、第１ブランク材１より高めることができる。  
しかも、上記第１ブランク材１は上記筒状ワーク６の軸方向における中間部に配置されると共に、上記第２ブランク材２Ａ，２Ｂは上記筒状ワーク６の軸方向両側のそれぞれの部位に、車体他部材（図７のルーフサイドレール１７、サイドシル１８参照）との各接合部８，９が設けられたものである。  
この構成によれば、車体他部材に対する各接合部８，９の強度（接合強度）を確保することができる。
【実施例２】
【００５３】
図９〜図１１は車体閉断面構造部材の製造方法の他の実施例を示し、この実施例２では車体のフロントサイドフレームの製造方法を示すものである。  
なお、製造工程については先の実施例１と同様であるが、この実施例２の場合には第１および第２の各ブランク材１Ａ，１Ｂ，１Ｃ，２Ａ，２Ｂ，２Ｃの配置構造が実施例１とは異なるものである。
【００５４】
図１に示す工程図のブランク材溶接工程Ｓ１で、図９に示すように、焼入れ性が低い複数の第１ブランク材１Ａと、１Ｂ，１Ｃとを、軸方向（次工程で筒状ワーク６に形成される時の筒状ワーク６の軸方向）中間に互に離間させて配置すると共に、焼入れ性が高い第２ブランク材２Ａ，２Ｂ，２Ｃは、離間させた第１ブランク材１Ａと１Ｂ，１Ｃとの間、並びに筒状ワーク６の軸方向両側とに配置し、軸方向に対して斜めのみで構成される各ブランク材同士の溶接線Ｌ３，Ｌ４，Ｌ５，Ｌ６にて、これら各ブランク材１Ａ，１Ｂ，１Ｃ，２Ａ，２Ｂ，２Ｃをレーザー溶接して、一枚のフラットな溶接ブランク材３を形成する。
【００５５】
第１ブランク材１Ａは略菱形状、第１ブランク材１Ｂ，１Ｃは三角形状に形成されていて、全体として長方形状の溶接ブランク材３（いわゆるテーラードブランク）を形成するものである。  
しかも、各ブランク材１Ａ，１Ｂ，１Ｃ，２Ａ，２Ｂ，２Ｃは共に強度および
板厚が略等しい鉄系材料から構成されている。
【００５６】
焼入れ性については第２ブランク材２Ａ，２Ｂ，２Ｃが最も高く、第１ブランク材１Ｂ，１Ｃが中間程度で、第１ブランク材１Ａが最も低くなるように、含有合金元素量を調整する。  
すなわち、焼入れ性が最も高い第２ブランク材２Ａ，２Ｂ，２Ｃには、焼入れ性を高める合金元素が含まれる。焼入れ性を高める合金元素としては、Ｃ，Ｍｎ，Ｍｏ，Ｎｉ，Ｂ，Ｔｉなどを用いることができる。
【００５７】
具体的には上記第２ブランク材２Ａ，２Ｂ，２Ｃには、炭素を０．２０〜０．７０重量％、ケイ素を０．５０重量％またはそれ以下、マンガンを０．１０〜２．００重量％、リンを０．０１５重量％、硫黄を０．００３〜０．０８０重量％、モリブデンを０．０５〜０．５０重量％、アルミニウムを０．１０重量％またはそれ以下、窒素を０．００７０重量％またはそれ以下、酸素を０．００２０重量％またはそれ以下、含有し、残部はＦｅと不純物からなる高周波焼入れ用鋼材等を用いる。
【００５８】
なお、上記成分に対して、ホウ素を０．０００５重量％〜０．００５０重量％およびチタンを０．０４５重量％またはそれ以下、銅を０．２０重量％、またはそれ以下、ニッケルを０．２０重量％またはそれ以下、クロムを０．２０重量％またはそれ以下、ニオブを０．３０重量％またはそれ以下、バナジウムを０．２０重量％またはそれ以下、カルシウムを０．０１重量％またはそれ以下、鉛を０．３０重量％またはそれ以下、ビスマスを０．０３重量％またはそれ以下、テルルを０．１０重量％またはそれ以下、のうちの１種以上を含有させてもよい。
【００５９】
また、焼入れ性が中間程度の第１ブランク材１Ｂ，１Ｃには、鉄鋼強度に影響の大きい炭素を０．２０重量％〜第２ブランク材２Ａ，２Ｂ，２ＣのＣ量以下、ケイ素を０．０５重量％〜第２ブランク材２Ａ，２Ｂ，２ＣのＳｉ量以下、モリブデンを０．０５重量％〜第２ブランク材２Ａ，２Ｂ，２ＣのＭｏ量以下、を含有し、残部はＦｅと不純物からなる高周波焼入れ用鋼材等を用いる。
【００６０】
上記成分に対して、ホウ素を０．０００５〜０．００５０重量％およびチタンを０．０４５重量％またはそれ以下、銅を０．００８重量％〜第２ブランク材２Ａ，２Ｂ，２ＣのＣｕ量以下、ニッケルを０．００８重量％〜第２ブランク材２Ａ，２Ｂ，２ＣのＮｉ量以下、クロムを０．２０重量％またはそれ以下、ニオブを０．０１重量％〜第２ブランク材２Ａ，２Ｂ，２ＣのＮｂ量以下、バナジウムを０．０１重量％〜第２ブランク材２Ａ，２Ｂ，２ＣのＶ量以下、カルシウムを０．０１重量％またはそれ以下、鉛を０．３０重量％またはそれ以下、ビスマスを０．０３重量％またはそれ以下、テルルを０．１０重量％またはそれ以下、のうちの１種以上を含有させてもよい。
【００６１】
焼入れ性が最も低い第１ブランク材１Ａには、焼入れ性を高める合金元素を、第２ブランク材２Ａ，２Ｂ，２Ｃよりも多く含まないようにする。具体的には、炭素を０．２０〜０．７０重量％、ケイ素を０．５０重量％以下、マンガンを０．１〜２．０重量％、リンを０．０４重量％以下、硫黄を０．０４重量％以下、クロムを０．４重量％、チタンを０．０４〜０．１５重量％、含有する鋼材を用いる。
【００６２】
次に、図１の筒状ワーク形成工程Ｓ２で、ブランク材溶接工程Ｓ１にて溶接された溶接ブランク材３の端面部４，５同士を溶接して、図１０に示す筒状ワーク６（いわゆるテーラードチューブ）を形成する。
【００６３】
図１０において、第２ブランク材２Ａ，２Ｃは上述の筒状ワーク６の軸方向両側のそれぞれの部位に、車体他部材との各接合部２０，２１が設けられている。
【００６４】
次に、図１のワーク加熱工程Ｓ３で、筒状ワーク形成工程Ｓ２にて形成された筒状ワーク６を当該ワーク６の焼入れ温度以上、望ましくは８５０〜１０５０℃の範囲に加熱、次の曲げ成形工程Ｓ４で、ワーク加熱工程Ｓ３により焼入れ温度以上に加熱された筒状ワーク６に曲げ成形を行なって、図１１に示すような形状と成す。この場合、筒状ワーク６の曲げ内側となる部分には圧縮応力が付与される。さらに、次の焼入れ工程Ｓ５で、曲げ成形工程Ｓ４後に上述の筒状ワーク６をＡ１変態点以上に冷却急冷して、焼入れを行なう。
【００６５】
ここで、上述の各工程Ｓ３，Ｓ４，Ｓ５には、実施例１と同様に、図５に示す押し通し曲げ成形機１０を用いる。  
上述の焼入れ工程Ｓ５の終了後においては、各ブランク材に対して焼入れ性を異にする焼入れが施されるので、各ブランク材に対して強度差を付与することができ、車体に要求される必要部位の強度を確保した衝突変形対応の閉断面構造部材を容易に製造することができる。  
【００６６】
この場合、第２ブランク材２Ａ，２Ｂ，２Ｃの強度が最も高く、第１ブランク材１Ｂ，１Ｃの強度が中間で、第１ブランク材１Ａの強度が最も低くなるので、第１ブランク材１Ａ，１Ｂ，１Ｃを脆弱部として有効利用することができる。
【００６７】
図１に示す各工程Ｓ１〜Ｓ５を経て形成された車体閉断面構造部材は、図１２に示すように、前端部の接合部２０が車体他部材としてのバンパビーム２２に接合され、後端部の接合部２１が車体他部材としてのフロアフレーム２３に接合されて、フロンとサイドフレーム２４として用いられる。  
なお、図１２において、２５はエンジン、２６はダッシュロアパネル、２７はフロアパネル、２８はトンネル部、２９はヒンジピラー、３０はサイドシルである。
【００６８】
車両の正面衝突時において、車体前方からバンパビーム２２に外力が作用すると、フロントサイドフレーム２４における第１ブランク材１Ａの車外側と車内側との面積差により、焼入れ性が最も低く脆弱部に設定された部分が、図１２に仮想線αで示すように、エンジン２５の前方において車幅方向内方に変形すると共に、フロントサイドフレーム２４における第１ブランク材１Ｂ，１Ｃの車外側と車内側との面積差により、焼入れ性が中間で、脆弱部に設定された部分が、図１２に仮想線βで示すように、エンジン２５の側方において車幅方向外方に変形し、衝突エネルギを吸収すると共に、変形したフロントサイドフレーム２４がエンジン２５と干渉するのを回避することができる。  
なお、図１０、図１１において矢印Ｆは車体閉断面構造部材を車体に組付ける場合の車両前方を示し、矢印ＩＮは車両内方を示し、矢印ＯＵＴは車両外方を示す。
【００６９】
このように、図９〜図１２で示した車体閉断面構造部材の製造方法は、焼入れ性が低い複数の第１ブランク材1Ａ，１Ｂ，１Ｃ(この実施例では焼入れ性が低い複数種類の第１ブランク材)を、上記筒状ワーク６の軸方向中間に離間させて配置すると共に、焼入れ性が高い第２ブランク材２Ａ，２Ｂ，２Ｃは、離間させた第１ブランク材１Ａと１Ｂ，１Ｃとの間と、筒状ワーク６の軸方向両側とに配置されたものである。
【００７０】
この構成によれば、複数の第１ブランク材１Ａ，１Ｂ，１Ｃと複数の第２ブランク材２Ａ，２Ｂ，２Ｃとで車体閉断面構造部材（フロントサイドフレーム２４参照）を構成することができるので、車体の衝突変形に対する対応性、凡用性の向上を図ることができる。
【００７１】
なお、図９〜図１２で示した実施例２においても、その他の作用、効果については、図１〜図８で示した実施例１と同様であるから、図９〜図１２において前図と同一の部分には、同一符号を付して、その詳しい説明を省略する。
【００７２】
この発明の構成と、上述の実施例との対応において、
この発明の車体閉断面構造部材は、実施例のセンタピラー１９（図７参照）またはフロントサイドフレーム２４（図１２参照）に対応し、
以下同様に、
車体他部材は、ルーフサイドレール１７、サイドシル１８、バンパビーム２２、フロアフレーム２３に対応するも、
この発明は、上述の実施例の構成のみに限定されるものではない。
【００７３】
例えば、焼入れ工程Ｓ５の後に、焼戻しを行なって靭性の向上を図るように構成してもよく、本発明の車体閉断面構造部材はヒンジピラー、フロントピラー、リヤピラー、サイドシル、トンネルメンバ等の他の車体構造部材に適用してもよい。
【図面の簡単な説明】
【００７４】
【図１】本発明の車体閉断面構造部材の製造方法を示す工程図
【図２】ブランク材溶接工程の説明図
【図３】筒状ワーク形成工程の説明図
【図４】筒状ワークの斜視図
【図５】ワーク加熱工程、曲げ成形工程、焼入れ工程の説明図
【図６】冷却手段の実施例を示す説明図
【図７】車体閉断面構造部材の車体他部材との接合構造を示す正面図
【図８】各ブランク材形成パターンの他の実施例を示す説明図
【図９】車体閉断面構造部材の製造方法の他の実施例によるブランク材溶接工程の説明図
【図１０】筒状ワークの斜視図
【図１１】曲げ成形、焼入れ後における筒状ワークの斜視図
【図１２】車体閉断面構造部材の車体他部材との接合構造を示す平面図
【符号の説明】
【００７５】
Ｓ１…ブランク材溶接工程
Ｓ２…筒状ワーク形成工程
Ｓ３…ワーク加熱工程
Ｓ４…曲げ成形工程
Ｓ５…焼入れ工程
Ｌ１〜Ｌ６…溶接線
１，１Ａ，１Ｂ，１Ｃ…第１ブランク材
２Ａ，２Ｂ，２Ｃ…第２ブランク材
３…溶接ブランク材
４，５…端面部
６…筒状ワーク
８，９，２０，２１…接合部
１７…ルーフサイドレール（車体他部材）
１８…サイドシル（車体他部材）
１９…センタピラー（車体閉断面構造部材）
２２…バンパビーム（車体他部材）
２３…フロアフレーム（車体他部材）
２４…フロントサイドフレーム（車体閉断面構造部材）
【図１】
0005076690.tif 000002
【図２】
0005076690.tif 000003
【図３】
0005076690.tif 000004
【図４】
0005076690.tif 000005
【図５】
0005076690.tif 000006
【図６】
0005076690.tif 000007
【図７】
0005076690.tif 000008
【図８】
0005076690.tif 000009
【図９】
0005076690.tif 000010
【図１０】
0005076690.tif 000011
【図１１】
0005076690.tif 000012
【図１２】
0005076690.tif 000013